"芳香環を有するアクリル酸エステルを20質量~100質量含む原料単量体を重合して得られるメタアクリル酸エステル系重合体100質量部に対して、芳香族リン酸エステル系可塑剤を20~220質量部含むことを特徴とする光学用粘着剤組成物。前記芳香族リン酸エステル系可塑剤が、下記一般式1で表されることを特徴とする請求項1に記載の光学用粘着剤組成物。一般式1において、nは1又は2の整数であり、R1は、それぞれ独立にH又はCH3であり、R2はそれが付加する芳香環に複数付加していてもよく、それぞれ独立に水素、アルキル基、アルコキシ基、又はアルキルエーテル基である。ただし、全てのR2の炭素数の合計が12以下であり、R2は直鎖であっても分岐していてもよい。請求項1又は2に記載の光学用粘着剤組成物から形成されたことを特徴とする光学用粘着剤層。支持体の少なくとも片面に請求項3に記載の光学用粘着剤層を備えることを特徴とする光学用粘着性積層体。しかしながら、特許文献1に記載の粘着剤は、タッキファイヤーの添加量を増やすと、相溶性が悪くなり白化現象が起きるという問題や、弾性率が高くなるため粘着性が低下してしまうという問題があった。特許文献2の粘着剤は、ハロゲンの環境対応や、被接着体等へのハロゲンの影響を考慮すると好ましくない。また、特許文献3の粘着剤は、芳香環を有するモノマーの共重合量を増やすと、弾性率が高くなるため粘着性が低下してしまうという問題があった。本発明はこのような事情に鑑み、粘着特性と高い屈折率とを両立させた光学用粘着剤層を形成できる光学用粘着剤組成物、光学用粘着剤層、及び光学用粘着性積層体を提供することを目的とする。前記課題を解決する本発明の第1の態様は、芳香環を有するアクリル酸エステルを20質量~100質量含む原料単量体を重合して得られるメタアクリル酸エステル系重合体100質量部に対して、芳香族リン酸エステル系可塑剤を20~220質量部含むことを特徴とする光学用粘着剤組成物にある。本発明の第2の態様は、前記芳香族リン酸エステル系可塑剤が、下記一般式1で表されることを特徴とする第1の態様に記載の光学用粘着剤組成物にある。一般式1において、nは1又は2の整数であり、R1は、それぞれ独立にH又はCH3であり、R2はそれが付加する芳香環に複数付加していてもよく、それぞれ独立に水素、アルキル基、アルコキシ基、又はアルキルエーテル基である。ただし、全てのR2の炭素数の合計が12以下であり、R2は直鎖であっても分岐していてもよい。本発明の第3の態様は、第1又は第2の態様に記載の光学用粘着剤組成物から形成されたことを特徴とする光学用粘着剤層にある。本発明の第4の態様は、支持体の少なくとも片面に第3の態様に記載の光学用粘着剤層を備えることを特徴とする光学用粘着性積層体にある。本発明の光学用粘着剤組成物は、芳香環を有するアクリル酸エステルを所定量含む原料単量体を重合して得られるメタアクリル酸エステル系重合体と、芳香族リン酸エステル系可塑剤と、を特定の割合で含むことにより、優れた粘着特性と高い屈折率とを両立させた光学用粘着剤層を形成することができるものである。また、本発明によれば、優れた粘着特性と高い屈折率とを両立させた光学用粘着剤層及び光学用粘着性積層体を提供することができる。以下、本発明を1光学用粘着剤組成物、2光学用粘着剤層、及び3光学用粘着性積層体に項分けして詳細に説明する。1光学用粘着剤組成物本発明の光学用粘着剤組成物は、芳香環を有するアクリル酸エステルを20質量~100質量含む原料単量体を重合して得られるメタアクリル酸エステル系重合体100質量部に対して、芳香族リン酸エステル系可塑剤を20~220質量部含むものである。このように、所定量の芳香環を有するアクリル酸エステル含む原料単量体を重合して得たメタアクリル酸エステル系重合体と、芳香族リン酸エステル系可塑剤と、を所定の割合で含むものとすることにより、優れた粘着特性と、高い屈折率とを両立させた光学用粘着剤層を形成することができるものである。ここで、本発明において、原料単量体とは、メタアクリル酸エステル系重合体を得る過程で、メタアクリル酸エステル系重合体を形成するために反応系中に添加する全ての単量体を指す。すなわち、本実施形態にかかるメタアクリル酸エステル系重合体は、芳香環を有するアクリル酸エステルをその規定された質量比含む原料単量体を使用して得られるものである。本発明において固形分とは、メタアクリル酸エステル系重合体や架橋剤等が溶剤希釈物である場合に溶剤を除いたものを指す。また、メタアクリル酸とは、アクリル酸又はメタクリル酸の総称であり、他のメタもこれに準拠する。重合体とは、単独重合体及び共重合体の総称であるものとする。本発明にかかるメタアクリル酸エステル系重合体は、芳香環を有するアクリル酸エステルを20質量~100質量含む原料単量体を重合して得ることができるものであり、芳香環を有するアクリル酸エステルを40質量~70質量含む原料単量体を重合して得たものであるのが好ましい。メタアクリル酸エステル系重合体としては、芳香環を有するアクリル酸エステルの単独重合体、芳香環を有するアクリル酸エステルの2種以上の共重合体、芳香環を有するアクリル酸エステルと他の共重合性単量体との共重合体等が挙げられる。このメタアクリル酸エステル系共重合体は、各種架橋方法によって架橋が可能な架橋点を有するものであることが好ましい。本発明では、芳香環を有するアクリル酸エステルを所定割合含む原料単量体を重合することにより得られるメタアクリル酸エステル系重合体と、芳香族リン酸エステル系可塑剤とを併用することにより、高屈折率の粘着剤層を形成することができるものとしている。また、メタアクリル酸系重合体に芳香環を導入することによる粘着剤層の弾性率の上昇を、芳香族リン酸エステル系可塑剤により抑制している。これにより、優れた粘着特性と高い屈折率とを両立した光学用粘着剤組成物となる。なお、芳香族リン酸エステル系可塑剤を含まない場合、光学用粘着剤組成物は高屈折率の粘着剤層を形成することができないものとなり、また、粘着剤層の弾性率が上昇して、粘着力が著しく低くなることもある。一方、メタアクリル酸エステル系重合体が芳香環を有さない場合は、高い屈折率の粘着剤層を形成することができないものとなる。また、芳香族リン酸エステル系可塑剤の代わりに、芳香族リン酸エステル系可塑剤以外の可塑剤を配合した場合は、屈折率が低下してしまう。芳香環を有するメタアクリル酸エステルとしては、メタアクリル酸フェニル、メタアクリル酸ベンジル、メタアクリル酸ナフチル、メタアクリル酸フェノキシエチル、メタアクリル酸フェノキシブチル、エトキシ化o-フェニルフェノールアクリレート、フェノキシジエチレングリコールメタアクリレート、エチレンオキサイド変性クレゾールメタアクリレート、エチレンオキサイドEO変性ノニルフェノールメタアクリレート等を挙げることができる。これらは単独で用いてもよいし、2種以上を組み合わせて用いてもよい。他の共重合性単量体としては、芳香環を有するメタアクリル酸エステルと共重合可能な化合物であれば特に制限はない。他の共重合性単量体としては、例えば、炭素数1~18のアルキル基又は炭素数1~18のシクロアルキル基を有するメタアクリル酸エステルが挙げられ、炭素数2~10のアルキル基又は炭素数2~10のシクロアルキル基を有するメタアクリル酸エステルが好ましい。炭素数1~18のアルキル基又は炭素数1~18のシクロアルキル基を有するメタアクリル酸エステルとしては、メタアクリル酸メチル、メタアクリル酸エチル、メタアクリル酸イソプロピル、メタアクリル酸n-ブチル、メタアクリル酸イソブチル、メタアクリル酸ペンチル、メタアクリル酸ヘキシル、メタアクリル酸シクロヘキシル、メタアクリル酸2-エチルヘキシル、メタアクリル酸イソオクチル、メタアクリル酸n-オクチル、メタアクリル酸n-ノニル、メタアクリル酸イソノニル、メタアクリル酸デシル、メタアクリル酸n-ドデシル、メタアクリル酸n-トリデシル、メタアクリル酸n-テトラデシル、メタアクリル酸ミリスチル、メタアクリル酸パルミチル、メタアクリル酸ステアリルなどのメタアクリル酸エステル等を挙げることができる。これらは単独で用いてもよいし、2種以上を組み合わせて用いてもよい。炭素数1~18のアルキル基又は炭素数1~18のシクロアルキル基を有するメタアクリル酸エステルは、原料単量体において0質量を超え、80質量以下であることが好ましく、35質量~60質量であることがより好ましい。また、他の共重合性単量体として、分子内に架橋性官能基を有する単量体が挙げられ、官能基として水酸基、アミノ基、アミド基、イソシアナート基、エポキシ基の少なくとも1種を含むものが好ましい。分子内に架橋性官能基を有する単量体の具体例としては、メタアクリル酸2-ヒドロキシエチル、メタアクリル酸2-ヒドロキシプロピル、メタアクリル酸3-ヒドロキシプロピル、メタアクリル酸2-ヒドロキシブチル、メタアクリル酸3-ヒドロキシブチル、メタアクリル酸4-ヒドロキシブチルなどのメタアクリル酸ヒドロキシアルキルエステル;アクリルアミド、メタクリルアミド、N-メチルアクリルアミド、N-メチルメタクリルアミド、N-メチロールアクリルアミド、N-メチロールメタクリルアミドなどのアクリルアミド類;メタアクリル酸モノメチルアミノエチル、メタアクリル酸モノエチルアミノエチル、メタアクリル酸モノメチルアミノプロピル、メタアクリル酸モノエチルアミノプロピルなどのメタアクリル酸モノアルキルアミノアルキル;メタクリロイルオキシエチルイソシアナート、メタ-イソプロペニル-α,α-ジメチルベンジルイソシアナート、メタクリロイルイソシアナート、アリルイソシアナート;ジイソシアナート化合物またはポリイソシアナート化合物と、ヒドロキシエチルメタアクリレートとの反応により得られるアクリロイルモノイソシアナート化合物;ジイソシアナート化合物またはポリイソシアナート化合物と、ポリオール化合物と、ヒドロキシエチルメタアクリレートとの反応により得られるアクリロイルモノイソシアナート化合物;グリシジルメタアクリレート、脂環式エポキシ含有メタアクリレート、エポキシ基含有ウレタンメタアクリレート、ビニルグリシジルエーテル;などが挙げられる。これらのうち、メタアクリル酸ヒドロキシアルキルエステルが好ましい。これらは単独で用いてもよいし、2種以上を組み合わせて用いてもよい。架橋性官能基を有する単量体は、原料単量体において0.1~10質量であることが好ましく、1~5質量であることがより好ましい。さらに、他の共重合性単量体として、芳香環を有するものとしては、ビニル安息香酸、スチレン、α-メチルスチレン、ビニルベンジルメチルエーテルなどの芳香族ビニル化合物が挙げられる。芳香族ビニル化合物は、芳香環を有するメタアクリル酸エステル同様に、光学用粘着剤組成物の屈折率を向上させる。そこで、発明の効果を損なわない範囲で、芳香族ビニル化合物と芳香環を有するメタアクリル酸エステルとを組み合わせて用いることにより、高い屈折率を有し、芳香環を有する単量体として芳香環を有するメタアクリル酸エステルのみを用いた場合とは異なる性質の光学用粘着剤組成物を得ることができる。芳香環を有さない他の共重合性単量体として、モノビニルアルキルエーテル、ジビニルアルキルエーテルなどのビニルエーテル化合物;ブタジエン、イソプレンなどの共役ジエン系化合物;エチレン、プロピレン、α-メチルオレフィン類等のオレフィン系化合物;酢酸ビニル、ビニルアセトアミド等のビニル化合物と酸の縮合物;メタアクリロニトリルなどのニトリル化合物;などが挙げられる。メタアクリル酸エステル系重合体は、他の共重合性単量体としてカルボキシル基を有する単量体を含まないことが好ましい。これは、カルボキシル基を有する単量体は、場合によって光学用粘着剤層を形成した際に芳香族リン酸エステル系可塑剤の変質を惹起し、光学用粘着剤層の粘着特性の経時変化を引き起こすことがあるためである。カルボキシル基を有する単量体としては、アクリル酸、メタクリル酸、クロトン酸、マレイン酸、イタコン酸、シトラコン酸などのエチレン性不飽和カルボン酸等が挙げられる。本発明にかかる原料単量体は、上述のとおり芳香環を有するメタアクリル酸エステルを所定量含むものであるが、本発明の光学用粘着剤組成物は、リン酸エステル系可塑剤を含有することにより、原料単量体における芳香環を有するメタアクリル酸エステルの質量比が多くなっても、すなわち、芳香環を有するメタアクリル酸エステルからなる繰返しユニットの割合が多いメタアクリル酸エステル系重合体を用いても、優れた粘着特性を有するものとすることができる。本発明にかかるメタアクリル酸エステル系重合体は、重量平均分子量Mwは、10,000~1,000,000が好ましく、さらに好ましくは60,000~900,000である。これにより、ブリードアウトを防止して、粘着物性に優れた光学用粘着剤層を形成することができる光学用粘着剤組成物とすることができる。なお、重量平均分子量はGPCゲルパーミエーションクロマトグラフィーにより測定して得られたものをいう。なお、本発明にかかるメタアクリル酸エステル系重合体は、溶液重合や塊状重合等の任意の公知の重合方法によって製造することができる。重合の際に用いる開始剤の例としては、アゾビスイソブチルニトリル、ベンゾイルパーオキサイド、ジ-t-ブチルパーオキサイド、クメンハイドロパーオキサイドなどが挙げられる。共重合体形態については特に限定はなく、ランダム、ブロック、グラフト共重合体のいずれであってもよい。本発明では、上述したように、芳香族リン酸エステル系可塑剤を配合することにより、高屈折率の粘着剤層を形成する粘着剤組成物とすることができるだけではなく、メタアクリル酸系重合体に芳香環を導入することによる粘着剤層の弾性率の上昇を抑制することができる。本発明にかかる芳香族リン酸エステル系可塑剤としては、例えば、下記一般式1で表されるものが挙げられる。芳香族リン酸エステル系可塑剤として、下記一般式1で表される芳香族リン酸エステル系可塑剤を用いることにより、容易に、優れた粘着特性と高屈折率を両立させた粘着剤層を形成することができる光学用粘着剤組成物とすることができる。なお、芳香族リン酸エステル系可塑剤としては、下記一般式1で表される芳香族リン酸エステル系可塑剤のnの値、R1やR2の置換基が異なる2種以上を組み合わせて用いてもよい。下記式において、全てのR2の炭素数の合計が12より多くなると、屈折率の向上効果が低下し、好ましくない。これは、芳香族リン酸エステル系可塑剤の屈折率向上効果は、単位重量あたりの芳香環の個数が多いほど高いが、単位重量あたりの芳香環の個数はR2の炭素数の合計の増加により減少するためである。一般式1において、nは1又は2の整数であり、R1は、それぞれ独立にH又はCH3であり、R2はそれが付加する芳香環に複数付加していてもよく、それぞれ独立に水素、アルキル基、アルコキシ基、又はアルキルエーテル基である。ただし、全てのR2の炭素数の合計が12以下であり、R2は直鎖であっても分岐していてもよい。アルキル基としては、R2の全ての炭素数の合計が12以下であるので、ドデシル基よりも炭素数の少ない官能基を適宜選択できるが、メチル基、エチル基、プロピル基、ブチル基などが好ましい。アルコキシ基についても同様に、メトキシ基、エトキシ基、プロポキシ基、ブトキシ基など炭素数12以下のものを選択できる。アルキルエーテル基としても、炭素数12以下のアルキルエーテル基を適宜に選択できる。一般式1で表される芳香族リン酸エステル系可塑剤の典型的な例としては、ビスフェノールAビスジフェニルホスフェートn=1、R1がメチル基、すべてのR2が水素が挙げられる。なお、これを単独で用いてもよいし、これと一般式1で表される他の構造のものとを組み合わせてもよいし、これと他の芳香族リン酸エステル系可塑剤とを組み合わせてもよい。また、他の芳香族リン酸エステル系可塑剤としては、トリクレジルホスフェート、トリキシレニルホスフェート、クレジルジフェニルホスフェート、クレジル2,6-キシレニルホスフェート、2-エチルヘキシルジフェニルホスフェート等の非縮合型の液体芳香族リン酸エステル;トリフェニルホスフェート等の非縮合型の固体芳香族リン酸エステル;1,3-フェニレンビスジキシレニルホスフェート、ビスフェノールAビスジフェニルホスフェート等の縮合型の液体芳香族リン酸エステル;1,3-フェニレンビスジフェニルホスフェート等の縮合型の固体芳香族リン酸エステルなどを挙げることができる。固体の芳香族リン酸エステル系可塑剤を用いる場合には、固体の芳香族リン酸エステル系可塑剤と液体の芳香族リン酸エステル系可塑剤とを併用するのが好ましい。これらの芳香族リン酸エステル系可塑剤を用いる場合は、例えば、固体の芳香族リン酸エステル系可塑剤と液体の芳香族リン酸エステル系可塑剤との質量比が0:100~60:40となるようにするのが好ましい。固体の芳香族リン酸エステルの質量比が60を超えると、固体の芳香族リン酸エステルが析出することがあるためである。なお、芳香族リン酸エステル系可塑剤の性状を示す語句として、固体は25°Cにおいて固体であることを示し、液体は25°Cにおいて液体であることを示す。本発明の光学用粘着剤組成物は、上述したメタアクリル酸エステル系重合体の固形分100質量部に対して、上述した芳香族リン酸エステル系可塑剤の固形分の総量が20~220質量部となるように配合したものであり、好ましくは40~160質量部である。これにより、優れた粘着特性と高い屈折率とを両立させた光学用粘着剤層を形成できる光学用粘着剤組成物となる。また、メタアクリル酸系重合体に対する芳香族リン酸エステル系可塑剤の配合割合を多くすると、より高い屈折率を有する光学用粘着剤組成物を得るために、芳香環を有するメタアクリル酸エステルの質量比を高くした原料単量体を重合して得たメタアクリル酸系重合体を用いた場合に、粘着力をほとんど低下させることがなく、粘着性を維持させることができる。なお、メタアクリル酸エステル系重合体に対する芳香族リン酸エステル系可塑剤の配合比が低くなりすぎると、芳香環を有するメタアクリル酸エステルの質量比を高くした原料単量体を重合して得たメタアクリル酸系重合体を用いた場合に、所望の効果が十分に得られなくなるおそれがある。一方、芳香族リン酸エステル系可塑剤の配合比が高くなりすぎると、過度に光学用粘着剤組成物が可塑化され、凝集性が低下するおそれがある。さらに、光学用粘着剤組成物には、必要に応じて、紫外線吸収剤、芳香族リン酸エステル系可塑剤以外の可塑剤軟化剤、硬化促進剤、充填剤、老化防止剤、粘着付与剤、顔料、染料、カップリング剤等の各種添加剤等を添加することができる。粘着付与剤としては、例えば、ロジン及びその誘導体、ポリテルペン、テルペンフェノール樹脂、クマロン-インデン樹脂、石油系樹脂、スチレン樹脂、キシレン樹脂等が挙げられる。これらのうち、テルペンフェノール樹脂、クマロン-インデン樹脂、石油系樹脂、スチレン樹脂、キシレン樹脂等の芳香環を有する粘着付与剤は、光学用粘着剤組成物の屈折率をさらに向上させる効果があり好ましい。芳香族リン酸エステル以外の可塑剤としては、例えば、非芳香族リン酸エステル系可塑剤、液状ポリエーテル、グリコールエステル、液状ポリテルペン、液状ポリアクリレート、フタル酸エステル、トリメリット酸エステル等が挙げられるが、これらは芳香族リン酸エステル系可塑剤と異なり、添加により光学用粘着剤組成物の屈折率を下げる要因となる場合があるので、発明の効果を損なわない範囲で添加することができる。さらに、光学用粘着剤組成物は、必要に応じて有機溶剤系等の溶媒を含んでいてもよい。なお、光学用粘着剤組成物が溶媒を含む場合、固形成分メタアクリル酸エステル系重合体、芳香族リン酸エステル系可塑剤、架橋剤等の濃度は特に限定されず、所定の基材等の支持体にそのまま塗工できる濃度であっても、塗工の際に希釈して用いる濃度であってもよい。かかる溶媒としては、アセトン、メチルエチルケトン、ジエチルケトン、メチルイソブチルケトン、シクロヘキサノンなどのケトン系溶媒;酢酸エチル、酢酸プロピル、酢酸ブチルなどのエステル系溶媒;1,2-ジメトキシエタン、テトラヒドロフラン、1,4-ジオキサンなどのエーテル系溶媒;クロロホルム、四塩化炭素、クロロベンゼンなどのハロゲン系溶媒;ベンゼン、トルエン、キシレンなどの芳香族炭化水素系溶媒;N,N-ジメチルホルムアミド、N,N-ジメチルアセトアミド、N-メチルピロリドンなどのアミド系溶媒;ペンタン、ヘキサン、ヘプタンなどの脂肪族炭化水素系溶媒;シクロペンタン、シクロヘキサンなどの脂環式炭化水素系溶媒;およびこれらの溶媒の2種以上からなる混合溶媒;などが挙げられる。本発明の光学用粘着剤組成物は、必要に応じて希釈した後、所定の基材等の支持体に塗工して、光学用粘着剤層となる。なお、光学用粘着剤組成物を塗工する際は、粘度調整のため、これらの有機溶剤等を使用して濃度を調整するのが好ましい。濃度は10~60質量の範囲になるように調整するのが好ましい。光学用粘着剤組成物は、予め調製しておいて一定期間保管した後に塗工してもよいし、例えば、架橋剤のみを塗工の数時間前に添加するなどして、光学用粘着剤組成物の完成の後に日をおかずに塗工してもよいし、2液以上をスタティックミキサー等で混合して、光学用粘着剤組成物の完成と塗工とを連続して行ってもよい。上述したように、本発明の光学用粘着剤組成物は、粘着特性と高い屈折率とを両立させた光学用粘着剤層を形成することができるものである。また、この光学用粘着剤組成物は、ハロゲン等を用いていないため、被接着体等の汚染や環境汚染の問題もない。2光学用粘着剤層本発明の光学用粘着剤層は、上述した光学用粘着剤組成物から形成されたものである。上述した光学用粘着剤組成物を用いて光学用粘着剤層を形成する場合には、光学用粘着剤組成物を架橋剤で架橋することが好ましい。架橋剤は、種類に特に制限はなく、具体例としては、イソシアネート化合物、エポキシ化合物、金属キレート化合物、メラミン系樹脂、アジリジン化合物、金属アルコキシド、金属塩などが挙げられる。適度な凝集力を得る観点から、イソシアネート化合物やエポキシ化合物が特に好ましく用いられる。これらの化合物は、1種単独で用いても、2種以上を混合して用いてもよい。イソシアネート化合物としては、ブチレンジイソシアネート、ヘキサメチレンジイソシアネートなどの低級脂肪族ポリイソシアネート類;シクロペンチレンジイソシアネート、シクロヘキシレンジイソシアネート、イソホロンジイソシアネートなどの脂環族イソシアネート類;2,4-トリレンジイソシアネート、4,4’-ジフェニルメタンジイソシアネート、キシリレンジイソシアネートなどの芳香族ジイソシアネート類;トリメチロールプロパン/トリレンジイソシアネート3付加物例えば、日本ポリウレタン工業社製、商品名:コロネートL,東洋インキ社製、商品名:BHS-8515、綜研化学社製、商品名:L-45、トリメチロールプロパン/ヘキサメチレンジイソシアネート3付加物例えば、日本ポリウレタン工業社製、商品名:コロネートHL、ヘキサメチレンジイソシアネートのイソシアヌレート体例えば、日本ポリウレタン工業社製、商品名:コロネートHXなどのイソシアネート付加物;などが挙げられる。これらのイソシアネート化合物は単独で用いても、2種以上を混合して用いてもよい。エポキシ化合物としては、N,N,N’,N’-テトラグリシジル-m-キシレンジアミン例えば、三菱瓦斯化学社製、商品名:TETRAD-Xや1,3-ビスN,N-ジグリシジルアミノメチルシクロヘキサン例えば、三菱瓦斯化学社製、商品名:TETRAD-Cなどとして市販されているものが挙げられる。これらの化合物は1種単独で用いても、2種以上を混合して用いてもよい。これらの架橋剤は、本発明の光学用粘着剤組成物に予め含有させておいてもよい。これらの架橋剤の使用量は、本発明にかかるメタアクリル酸エステル系重合体100質量部に対して、0.01~15質量部含有されていることが好ましく、0.1~5質量部含有されていることがより好ましい。架橋剤を上記範囲とすることにより、良好な密着性と耐久性が得られる。架橋剤の含有量が0.01質量部よりも少ない場合、架橋形成が不十分となり、光学用粘着剤層の凝集力が小さくなって、糊残りの原因となることがある。一方、含有量が15質量部より多い場合、弾性が上昇し、被接着体への濡れが不十分となって、はがれの原因となることがある。本発明の光学用粘着剤組成物により形成される光学用粘着剤層は、高い屈折率を有するものであり、例えば、23°Cの雰囲気下、ナトリウムD線を照射し、アッベ屈折率計アタゴ社製:ABBEREFRACTOMETERDR-M2にて測定される屈折率が1.535以上であることが好ましい。このような屈折率範囲にあることで、光学用粘着剤層とその隣接する層との屈折率差を低下させることができる。本発明の光学用粘着剤組成物の屈折率は、1.540以上であることがより好ましい。本発明では、光学用粘着剤組成物に含まれるメタアクリル酸エステル系重合体の原料単量体における、芳香環を有するアクリル酸エステルの質量比が増加すると、光学用粘着剤層の屈折率が線形的に上昇することを本発明者らは確認している。また、メタアクリル酸エステル系重合体100質量部に対する芳香族リン酸エステル系可塑剤の配合量についても、増加により光学用粘着剤層の屈折率が上昇する傾向があることを確認している。このことから、芳香環を有するアクリル酸エステルの質量比及び/又は芳香族リン酸エステル系可塑剤の配合量を適宜調整することにより、本発明の光学用粘着剤組成物の屈折率を所望の値、例えば1.535以上となるようにすることができることを確認した。本発明の光学用粘着剤層の好ましい粘着特性は、それが用いられる用途により異なるが、50μmのポリエチレンテレフタレートフィルムを基材として、20μmの光学用粘着剤層を設け、JISZ0237:2000に準拠し、貼付から1分以内に測定した粘着力が、0.5N/25mm~20N/25mmであることが好ましく、1.5N/25mm~10N/25mmであることがより好ましい。本発明の光学用粘着剤層は高い屈折率を示すため、光学部材と他の部材とを接着させたり、光学部材同士を接着させたりする場合に、隣接する層との屈折率差を低いものとすることができ、隣接する層と光学用粘着剤層との界面における光の反射を低いものとすることができる。本発明の光学用粘着剤層は、高い屈折率例えば、1.535以上を有するので、本発明の光学用粘着剤層と隣接する層が、屈折率が1.535以上の材料からなるものであっても、隣接する層との屈折率差がない状態とする又は屈折率差を著しく小さくすることができ、界面における反射の抑制と、粘着特性との両立が実現されるので好適に用いることができる。また、隣接する層が、屈折率が1.535未満である場合にも本発明の光学用粘着剤層を用いることができる。3光学用粘着性積層体本発明の光学用粘着性積層体は、支持体の少なくとも片面に、本発明の光学用粘着剤層を有するものである。ここでいう支持体は、ベース基材の他、剥離シートを含むものである。ベース基材は、光学用粘着性積層体が目的とする使用に供された後もなお除去されることなく光学用粘着性積層体に付加しており、芯材、保護材、非透過性材、光学部材等としての役割を果たすものである。光学用粘着性積層体は、それ自体が光学部材であるか、被接着体としての光学部材に接着されて機能を付与するために用いられる。なお、光学用粘着性積層体は、ベース基材を有していてもよいし、有していなくてもよい。具体例としては、ベース基材の片面に光学用粘着剤層を有するものやベース基材の両面に光学用粘着剤層を有するもの、ベース基材に替えて、剥離シートの剥離処理面に光学用粘着剤層を有するものが挙げられる。また、必要に応じて光学用粘着剤層の上光学用粘着剤層の露出面に剥離シートを貼着してもよい。剥離シートにより、光学用粘着剤層を保護することができる。ベース基材は、特に限定されるものではなく、例えば、ポリビニルアルコール、ポリメチルメタクリレート、ポリスチレン、ポリ塩化ビニル、ポリエチレン、ポリプロピレン、エチレン酢酸ビニル共重合体の不飽和炭素結合を有する化合物の重付加体;シクロオレフィンポリマー;ポリエチレンテレフタレート、ポリエチレンナフタレート、ポリアリレート等のポリエステル系樹脂;ポリカーボネート;ポリエーテルスルホン;ポリフェニレンスルフィド、ポリノルボルネン系樹脂;トリアセチルセルロース;ポリウレタン系樹脂;ポリイミド系樹脂等の1種単独又は2種以上の混合物をシート状としたプラスチック材料、又はこれらの積層体が挙げられる。また、ベース基材は、コート層、蒸着層等を備えていてもよく、コロナ処理、電子線処理等の物理的改質がされていてもよい。ベース基材は、光学用粘着性積層体の用途により、適宜、選択する。このようなベース基材の厚さは、通常6~300μm、好ましくは12~200μmである。剥離シートは、特に限定されるものではなく、紙やフィルム等のシートに、剥離剤で剥離処理したものを使用することができる。紙としては、例えば、グラシン紙のような高密度原紙、クレーコート紙、クラフト紙、または上質紙にポリエチレン等のフィルムをラミネートした紙等が挙げられる。フィルムとしては、例えば、ポリエチレンテレフタレート、ポリプロピレン、ポリエチレン等の樹脂からなるフィルムまたはそれらの発泡フィルムが挙げられる。剥離剤としては、フッ素樹脂やシリコーン樹脂、または長鎖アルキル基含有カルバメート樹脂等が挙げられる。剥離剤を乾燥質量で0.1~3g/m2程度になるようにシートに塗工し、熱硬化やUV硬化等によって剥離層を設けたものが剥離シートとして適宜使用される。本発明の光学用粘着性積層体が接着される被接着体としては、ディスプレイ用基板、偏光板、位相差板、光学補償フィルム、反射シート、輝度向上フィルム、及びコントラスト向上フィルム、並びに光記録媒体用基板等の光学部材が挙げられる。これらに用いられる材料としてもベース基材と同様のもの等が挙げられる。本発明の光学用粘着性積層体に用いられる本発明の光学用粘着剤層は、高い屈折率を示すので、支持体及び/又は被接着体が用途に応じて種々選択された場合であっても屈折率差を小さいものとすることができ、支持体及び/又は被接着体と光学用粘着剤層との界面における光の反射を低いものとすることができる。本発明の光学用粘着剤積層体の支持体及び/又は被接着体を構成する材料の具体的な屈折率の値は、例えば、ポリビニルアルコールは1.49~1.53、ポリメチルメタクリレートは1.49、ポリスチレンは1.59、ポリ塩化ビニルは1.53、ポリエチレンは1.53~1.54、シクロオレフィンポリマーは1.53、ポリエチレンテレフタレートは1.60、ポリアリレートは1.61、ポリカーボネートは1.585、ポリエーテルスルホンは1.63、トリアセチルセルロースは1.49、フッ素系ポリイミドは1.53である。本発明の光学用粘着性積層体は、光学用粘着剤層が高い屈折率を有するので、支持体及び/又は被接着体が屈折率1.535以上の材料からなる場合、支持体及び/又は被接着体の有する高い屈折率を維持しつつ、支持体及び/又は被接着体と光学用粘着剤層との粘着性が優れたものを実現することができる。また、光学用粘着剤層の屈折率は制御することが容易であるので、支持体及び/又は被接着体が屈折率1.535未満の材料からなる場合にも、支持体及び/又は被接着体と光学用粘着剤層との界面の屈折率の差が小さく、支持体及び/又は被接着体と光学用粘着剤層との粘着性が優れたものを実現することができる。本発明の光学用粘着性積層体の製造方法について説明する。まず、光学用粘着剤組成物を、予め有機溶剤等を含有させる、有機溶剤等により希釈する、加温する等により流動化させて光学用粘着剤組成物塗工液を調製する。そして、得られた光学用粘着剤組成物塗工液をベース基材の表面に直接塗布して、ベース基材上に光学用粘着剤層を形成してもよいし、剥離シート上に光学用粘着剤組成物塗工液を塗布して光学用粘着剤層を形成したのち、これをベース基材または別の剥離シートに転写してもよい。光学用粘着剤組成物塗工液を塗布する方法としては特に限定されず、例えばロールナイフコーター、ダイコーター、ロールコーター、バーコーター、グラビアロールコーター、リバースロールコーター、ディッピング等の方法が挙げられる。これらの方法によって光学用粘着剤組成物塗工液を塗布した後、架橋を促進させる及び/又は溶媒を含む場合には溶媒を除去するために、光学用粘着剤層を加熱処理してもよく、加熱処理温度は、例えば、50~150°Cである。光学用粘着剤層の厚さは、特に制限されず、用途に応じて適宜選定されるが、通常、乾燥状態で1~200μm程度が好ましく、10~100μm程度がより好ましい。本発明の光学用粘着性積層体は、上述した光学用粘着剤組成物からなる光学用粘着剤層を具備するものであり、優れた粘着特性と高い屈折率とを両立させたものである。以下、実施例及び比較例により本発明をさらに具体的に説明するが、これらは本発明の範囲を何ら制限するものではない。実施例1アクリル酸n-ブチル表1においてBAと記載する70質量部、アクリル酸2-フェノキシエチル表1においてPEAと記載する28質量部、アクリル酸2-ヒドロキシエチル表1においてHEAと記載する2質量部、アゾビスイソブチロニトリル0.6質量部、酢酸エチル150質量部を混合し、窒素雰囲気下、60°Cで18時間重合し、質量平均分子量50万のアクリル酸エステル共重合体溶液固形分35質量を得た。なお、重合体の質量平均分子量は、GPCポリスチレン換算にて測定を行った。得られた共重合体溶液100質量部に対して、縮合液体リン酸エステル系可塑剤であるビスフェノールAビスジフェニルフォスフェート固形分100質量表1においてBPBDPPと記載する大八化学工業社製:CR-741を35質量部、キシレンジイソシアナート系架橋剤固形分35.0質量東洋インキ製造社製:BXX56402.7質量部を配合し、粘着剤組成物を得た。この粘着剤組成物を、ロールナイフコーターを用いて剥離フィルムリンテック社製:SP-PET381031の剥離処理面に塗布し、90°Cで1分間加熱乾燥することにより、厚さ約20μmの粘着剤層とし、この粘着剤層の表面にポリエチレンテレフタレートフィルム50μm東レ社製:ルミラー50T60をラミネートし、粘着性積層体を作製した。実施例2ビスフェノールAビスジフェニルフォスフェートを52.5質量部とした以外は、実施例1と同様にして粘着性積層体を作製した。実施例3ビスフェノールAビスジフェニルフォスフェートを70質量部とした以外は、実施例1と同様にして粘着性積層体を作製した。実施例4アクリル酸n-ブチルを50質量部、アクリル酸2-フェノキシエチルを48質量部とした以外は、実施例1と同様にして粘着性積層体を作製した。実施例5ビスフェノールAビスジフェニルフォスフェートを52.5質量部とした以外は、実施例4と同様にして粘着性積層体を作製した。実施例6アクリル酸n-ブチルを30質量部、アクリル酸2-フェノキシエチルを68質量部、ビスフェノールAビスジフェニルフォスフェートを8.75質量部とした以外は、実施例1と同様にして粘着性積層体を作製した。実施例7ビスフェノールAビスジフェニルフォスフェートを17.5質量部とした以外は、実施例6と同様にして粘着性積層体を作製した。実施例8ビスフェノールAビスジフェニルフォスフェートを35質量部用いた以外は実施例6と同様にして、粘着性積層体を作製した。実施例9アクリル酸n-ブチルを用いず、アクリル酸2-フェノキシエチルを98質量部、ビスフェノールAビスジフェニルフォスフェートを10質量部、キシレンジイソシアナート系架橋剤を0.27質量部とし、ビスフェノールAビスジフェニルフォスフェートを8.75質量部とした以外は、実施例1と同様にして粘着性積層体を作製した。実施例10ビスフェノールAビスジフェニルフォスフェートを17.5質量部とした以外は、実施例9と同様にして粘着性積層体を作製した。実施例11ビスフェノールAビスジフェニルフォスフェートを35質量部用い、キシレンジイソシアナート系架橋剤を2.7質量部とした以外は実施例9と同様にして、粘着性積層体を作製した。実施例12アクリル酸n-ブチル及びアクリル酸2-フェノキシエチルの代わりに、エトキシ化o-フェニルフェノールアクリレート新中村化学社製:A-LEN-10表1においてA-LENと記載する98質量部を用い、ビスフェノールAビスジフェニルフォスフェートを52.5質量部、キシレンジイソシアナート系架橋剤を0.27質量部とした以外は、実施例1と同様にして粘着性積層体を作製した。実施例13ビスフェノールAビスジフェニルフォスフェートを70質量部とした以外は、実施例12と同様にして粘着性積層体を作製した。実施例14アクリル酸n-ブチルを30質量部、アクリル酸2-フェノキシエチルを68質量部とし、ビスフェノールAビスジフェニルフォスフェートの代わりに、非縮合液体リン酸エステルであるクレジル2,6-キシレニルホスフェート固形分100質量表1においてCDXPと記載する。大八化学工業社製:PX-11028質量部を用いた以外は、実施例1と同様にして粘着性積層体を作製した。実施例15ビスフェノールAビスジフェニルフォスフェートの代わりに、非縮合液体リン酸エステルであるクレジル2,6-キシレニルホスフェート大八化学工業株社製:PX-11021質量部及び縮合固体リン酸エステルである1,3-フェニレンビスジキシレニルホスフェート固形分100質量表1においてPDXPと記載する。大八化学工業株社製:PX-20014質量部を用いた以外は、実施例4と同様にして粘着性積層体を作製した。比較例1アクリル酸2-フェノキシエチル及びビスフェノールAビスジフェニルフォスフェートを用いず、アクリル酸n-ブチルを98質量部用いた以外は、実施例1と同様にして粘着性積層体を作製した。比較例2ビスフェノールAビスジフェニルフォスフェートを用いなかった以外は、実施例6と同様にして、粘着性積層体を作製した。比較例3ビスフェノールAビスジフェニルフォスフェートを用いず、キシレンジイソシアナート系架橋剤を0.27質量部とした以外は、実施例6と同様にして、粘着性積層体を作製した。比較例4ビスフェノールAビスジフェニルフォスフェートを用いず、キシレンジイソシアナート系架橋剤を2.7質量部とした以外は、実施例9と同様にして、粘着性積層体を作製した。比較例5ビスフェノールAビスジフェニルフォスフェートを用いなかった以外は、実施例9と同様にして、粘着性積層体を作製した。比較例6ビスフェノールAビスジフェニルフォスフェートを用いなかった以外は、実施例13と同様にして、粘着性積層体を作製した。上記の各実施例及び各比較例の粘着性積層体の評価を、以下のようにして行った。その結果を表1に示す。<屈折率>粘着剤層の屈折率を、23°Cの雰囲気下、ナトリウムD線を照射し、アッベ屈折率計アタゴ社製:ABBEREFRACTOMETERDR-M2にて屈折率を測定した。なお、粘着力測定において、粘着剤層の指触により粘着性を有していないことが確かめられたものについては屈折率を測定せず、表1において-と記載している。<粘着力測定>粘着性積層体の剥離フィルムを剥離し、PETフィルムを支持体とした試験用粘着性積層体のSUS板360に対する粘着力をJISZ0237に準拠して測定した。なお、測定は、貼付後1分以内23°C×50RHに行った。なお、粘着力測定において、ジッピングが発生した場合は表1においてZと記載し、凝集破壊により糊残りが発生した場合は表1においてCfと記載した。また、粘着剤層の指触により粘着性を確かめた結果、粘着性を有していないことが確かめられたものについては粘着力を測定しておらず、表1において-と記載している。結果のまとめ芳香環を有するアクリル酸エステルを重合させていないメタアクリル酸エステル系重合体を用いた比較例1の粘着剤層は、屈折率が1.4664であった。これに対し、芳香環を有するアクリル酸エステルとして、フェノキシエチルアクリレートを所定量含む原料単量体を重合させて得たメタアクリル酸エステル系重合体と芳香族リン酸エステル系可塑剤とを所定の割合で配合した実施例1~11及び14,15の粘着剤層は、いずれも、優れた粘着特性を有すると共に、高い屈折率屈折率が1.5352以上を有するものであった。また、芳香環を有するアクリル酸エステルとして、エトキシ化o-フェニルフェノールアクリレートを所定量含む原料単量体を重合させて得たメタアクリル酸エステル系重合体と芳香族リン酸エステル系可塑剤とを所定の割合で配合した実施例12及び13の粘着剤層は、いずれも、優れた粘着特性を有すると共に、高い屈折率屈折率が1.5925以上を有するものであった。実施例6~8の粘着剤層は、芳香族リン酸エステル系可塑剤を配合していない比較例2の粘着剤層と比較して、同程度の粘着力を有し且つ屈折率が0.0102~0.0266上昇していた。また、実施例9及び10の粘着剤層は、芳香族リン酸エステル系可塑剤を配合していない比較例5の粘着剤層と比較して、粘着力が高く、また、屈折率が0.0056~0.0088上昇していた。また、実施例11の粘着剤層は、芳香族リン酸エステル系可塑剤を配合していない比較例4の粘着剤層と比較して、粘着力が高く、また、屈折率が0.0129上昇していた。また、芳香環を有するアクリル酸エステルとして、エトキシ化o-フェニルフェノールアクリレートを所定量含む原料単量体を重合させて得たメタアクリル酸エステル系重合体と芳香族リン酸エステル系可塑剤とを所定の割合で配合した実施例12及び実施例13の粘着剤層は、芳香族リン酸エステル系可塑剤を配合していない比較例6の粘着剤層が全く粘着力を示さないことと比較して、高い粘着力を有しており、また1.59以上という極めて高い屈折率を示した。なお、芳香族を有するアクリル酸エステルを所定量含む原料単量体を重合させて得たメタアクリル酸エステル系重合体を用いたが、リン酸エステル系可塑剤を用いていない比較例4及び比較例5の粘着剤層は、比較例1の粘着剤層と比較して屈折率は向上していたが、粘着剤層が硬くなってしまったため、接着強度が低かった。また、比較例6の粘着剤層も、粘着性を有していれば比較例1の粘着剤層と比較して屈折率の向上した粘着剤層が得られるはずであるが、粘着剤層が硬くなってしまったため、粘着性を有していなかった。これより、芳香族を有するアクリル酸エステルを所定量含む原料単量体を重合させて得たメタアクリル酸エステル系重合体のみを用いた場合は、粘着特性が大幅に低下してしまうことがわかった。以上より、芳香環を有するアクリル酸エステルを20質量~100質量含む原料単量体を重合して得られるメタアクリル酸エステル系重合体100質量部に対して、芳香族リン酸エステル系可塑剤を20~220質量部含む光学用粘着剤組成物は、優れた粘着特性と高い屈折率とを両立させた光学用粘着剤層を形成できるものであることがわかった。"